(57)【特許請求の範囲】
【請求項１】
基材の光学増白と陰影付けのための水性コーティング組成物であって、
（ａ）式（Ｉ）：
【化１】
0005973568.tif 000018
で表わされる少なくとも１つの光学増白剤
［式中、
前記光学増白剤上の陰電荷は、水素；アルカリ金属陽イオン；アルカリ土類金属陽イオン；アンモニウム；直鎖または分岐鎖のＣ１〜Ｃ４アルキル基によって一置換、または二置換、または三置換、または四置換されたアンモニウム；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；あるいは、前記化合物の混合物からなる群から選択される、同一または異なる１または２以上の陽イオンからなる陽電荷によって相殺され、
Ｒ１およびＲ１’は同一でも異なっていてもよく、それぞれ、水素、直鎖または分岐鎖のＣ１〜Ｃ４アルキル、直鎖または分岐鎖のＣ２〜Ｃ４ヒドロキシアルキル、ＣＨ２ＣＯ２−、ＣＨ２ＣＨ２ＣＯＮＨ２あるいはＣＨ２ＣＨ２ＣＮのいずれかであり、
Ｒ２とＲ２’は同一でも異なっていてもよく、それぞれ、直鎖または分岐鎖のＣ１〜Ｃ４アルキル、直鎖または分岐鎖のＣ２〜Ｃ４ヒドロキシアルキル、ＣＨ２ＣＯ２−、ＣＨ（ＣＯ２−）ＣＨ２ＣＯ２−、ＣＨ（ＣＯ２−）ＣＨ２ＣＨ２ＣＯ２−、ＣＨ２ＣＨ２ＳＯ３−、ＣＨ２ＣＨ２ＣＯ２−、ＣＨ２ＣＨ（ＣＨ３）ＣＯ２−、ベンジルであり、あるいは、
Ｒ１とＲ２、および／またはＲ１’とＲ２’は、隣接した窒素原子と一緒になってモルホリン環を表わし、
ｐは１または２である］と、
（ｂ）式（ＩＩ）：
【化２】
0005973568.tif 000019
で表わされる少なくとも１つの陰影付け染料
［式中、
Ｒ３は、Ｈ、メチルまたはエチルを表わし、
Ｒ４は、パラメトキシフェニル、メチルまたはエチルを表わし、
Ｍは、水素；アルカリ金属陽イオン；アルカリ土類金属陽イオン；アンモニウム；直鎖または分岐鎖のＣ１〜Ｃ４アルキル基によって一置換、または二置換、または三置換、または四置換されたアンモニウム；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；あるいは前記化合物の混合物からなる群から選択される陽イオンを表わす］と、
（ｃ）少なくとも１つの白色顔料と、
（ｄ）少なくとも１つの一次結合剤と、
（ｅ）場合により１又は２以上の二次結合剤と、
（ｆ）水
を含む水性コーティング組成物。
【請求項２】
ｐが１である式（Ｉ）の化合物において、ＣＯ２−基がフェニル環の２位または４位にある、請求項１に記載の水性コーティング組成物。
【請求項３】
式（Ｉ）の化合物において、前記増白剤上の陰電荷が、水素；アルカリ金属陽イオン；アルカリ土類金属陽イオン；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；あるいは、これら化合物の混合物からなる群から選択される同一または異なる１または２以上の陽イオンからなる陽電荷によって相殺され、
Ｒ１とＲ１’が、同一でも異なっていてもよく、それぞれ、水素、直鎖または分岐鎖のＣ１〜Ｃ４アルキル、直鎖または分岐鎖のＣ２〜Ｃ４ヒドロキシアルキル、ＣＨ２ＣＯ２−、ＣＨ２ＣＨ２ＣＯＮＨ２、ＣＨ２ＣＨ２ＣＮのいずれかであり、
Ｒ２とＲ２’が、同一でも異なっていてもよく、それぞれ、直鎖または分岐鎖のＣ１〜Ｃ４アルキル、直鎖または分岐鎖のＣ２〜Ｃ４ヒドロキシアルキル、ＣＨ２ＣＯ２−、ＣＨ（ＣＯ２−）ＣＨ２ＣＯ２−、ＣＨ２ＣＨ２ＳＯ３−のいずれかであり、そして
ｐが１または２である、請求項１に記載の水性コーティング組成物。
【請求項４】
式（Ｉ）の化合物において、前記増白剤上の陰電荷が、Ｌｉ＋；Ｎａ＋；Ｋ＋；Ｃａ２＋；Ｍｇ２＋；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；あるいは前記化合物の混合物からなる群から選択される同一または異なる１または２以上の陽イオンからなる陽電荷によって相殺され、
Ｒ１とＲ１’が、同一でも異なっていてもよく、それぞれ、水素、メチル、エチル、プロピル、α−メチルプロピル、β−メチルプロピル、β−ヒドロキシエチル、β−ヒドロキシプロピル、ＣＨ２ＣＯ２−、ＣＨ２ＣＨ２ＣＯＮＨ２、またはＣＨ２ＣＨ２ＣＮであり、
Ｒ２とＲ２’が、同一でも異なっていてもよく、それぞれ、メチル、エチル、プロピル、α−メチルプロピル、β−メチルプロピル、β−ヒドロキシエチル、β−ヒドロキシプロピル、ＣＨ２ＣＯ２−、ＣＨ（ＣＯ２−）ＣＨ２ＣＯ２−、またはＣＨ２ＣＨ２ＳＯ３−であり、
ｐが１または２である、請求項１に記載の水性コーティング組成物。
【請求項５】
式（Ｉ）の化合物において、前記増白剤上の陰電荷が、Ｎａ＋；Ｋ＋；トリエタノールアンモニウム；Ｎ−ヒドロキシエチル−Ｎ，Ｎ−ジメチルアンモニウム；Ｎ−ヒドロキシエチル−Ｎ，Ｎ−ジエチルアンモニウム；あるいは前記化合物の混合物からなる群から選択される同一または異なる１または２以上の陽イオンからなる陽電荷によって相殺され、
Ｒ１とＲ１’が、同一でも異なっていてもよく、それぞれ、水素、メチル、エチル、プロピル、β−ヒドロキシエチル、β−ヒドロキシプロピル、ＣＨ２ＣＯ２−、ＣＨ２ＣＨ２ＣＯＮＨ２またはＣＨ２ＣＨ２ＣＮであり、
Ｒ２とＲ２’が、同一でも異なっていてもよく、それぞれ、エチル、プロピル、β−ヒドロキシエチル、β−ヒドロキシプロピル、ＣＨ２ＣＯ２−、ＣＨ（ＣＯ２−）ＣＨ２ＣＯ２−またはＣＨ２ＣＨ２ＳＯ３−であり、そして
ｐが１である、請求項１に記載の水性コーティング組成物。
【請求項６】
式（Ｉ）の化合物が、０．０１〜５重量％の量で使用され、ここで重量％は、乾燥白色顔料の全重量を基準とする、請求項１〜５のいずれか１項に記載の水性コーティング組成物。
【請求項７】
式（ＩＩ）の化合物において、
Ｒ３が、Ｈ、メチルまたはエチルを表わし、
Ｒ４が、パラメトキシフェニル、メチルまたはエチルを表わし、
Ｍが、水素；アルカリ金属陽イオン；アルカリ土類金属陽イオン；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；ならびにこれら化合物の混合物からなる群から選択される陽イオンを表わす、請求項１〜６のいずれか１項に記載の水性コーティング組成物。
【請求項８】
式（ＩＩ）の化合物において、
Ｒ３が、メチルまたはエチルを表わし、
Ｒ４が、メチルまたはエチルを表わし、
Ｍが、Ｌｉ＋；Ｎａ＋；Ｋ＋；１／２Ｃａ２＋；１／２Ｍｇ２＋；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；これら化合物の混合物からなる群から選択される陽イオンを表わす、請求項１〜７のいずれか１項に記載の水性コーティング組成物。
【請求項９】
式（ＩＩ）の化合物において、
Ｒ３が、メチルまたはエチルを表わし、
Ｒ４が、メチルまたはエチルを表わし、
Ｍが、Ｎａ＋；Ｋ＋；トリエタノールアンモニウム；Ｎ−ヒドロキシエチル−Ｎ，Ｎ−ジメチルアンモニウム；Ｎ−ヒドロキシエチル−Ｎ，Ｎ−ジエチルアンモニウム；これら化合物の混合物からなる群から選択される陽イオンを表わす、請求項１〜８のいずれか１項に記載の水性コーティング組成物。
【請求項１０】
式（ＩＩ）の化合物が、０．００００１〜０．０５重量％の量で使用され、ここで重量％は、乾燥白色顔料の全重量を基準とする、請求項１〜９のいずれか１項に記載の水性コーティング組成物。
【請求項１１】
水性コーティング組成物が、このコーティング組成物の全重量を基準にして１０〜７０重量％の白色顔料を含み、ここで重量％は、前記コーティング組成物の全重量を基準とする、請求項１〜１０のいずれか１項に記載の水性コーティング組成物。
【請求項１２】
前記白色顔料が無機顔料である、請求項１１に記載の水性コーティング組成物。
【請求項１３】
前記結合剤が、単一の結合剤からなるか、または一次結合剤と二次結合剤の混合物からなる、請求項１〜１２のいずれか１項に記載の水性コーティング組成物。
【請求項１４】
前記単一の結合剤、または一次結合剤が、２〜２５重量％の範囲の量で使用され、ここで重量％は、前記白色顔料の全重量を基準とする、請求項１３に記載の水性コーティング組成物。
【請求項１５】
加水分解度が６０％以上であり、そしてブルックフィールド粘度が２〜８０ｍＰａ．ｓ（２０℃の４％水溶液）であるポリビニルアルコールが二次結合剤として使用される、請求項１３または１４に記載の水性コーティング組成物。
【請求項１６】
前記結合剤が、単一の結合剤からなるか、または一次結合剤と二次結合剤の混合物からなり、前記単一の結合剤、または一次結合剤が、２〜２５重量％の範囲の量で使用され、ここで重量％は、前記白色顔料の全重量を基準とし、そして二次結合剤として、加水分解度が６０％以上であり、ブルックフィールド粘度が２〜８０ｍＰａ．ｓ（２０℃の４％水溶液）であるポリビニルアルコールが使用される、請求項１〜１２のいずれか１項に記載の水性コーティング組成物。
【請求項１７】
前記二次結合剤が、０．１〜２０重量％の範囲の量で使用され、ここで重量％は、白色顔料の全重量を基準とする、請求項１３〜１６のいずれか１項に記載の水性コーティング組成物。
【請求項１８】
ｐＨ値が５〜１３の範囲である、請求項１〜１７のいずれか１項に記載の水性コーティング組成物。
【請求項１９】
請求項１〜１８のいずれか１項に記載の水性コーティング組成物の使用であって、紙基材の光学増白および着色のための前記使用。
【請求項２０】
前記水性コーティング組成物は、あらかじめ形成した水溶液として使用され、そして式（Ｉ）の化合物の水中での濃度が、好ましくは１〜８０重量％であり、ここで重量％は、式（Ｉ）の化合物を含むあらかじめ形成した前記水溶液の全重量を基準とする、請求項１９に記載の水性コーティング組成物の使用。
【請求項２１】
前記水性コーティング組成物は、あらかじめ形成した水溶液として使用され、そして式（ＩＩ）の化合物の水中での濃度が、好ましくは０．００１〜３０重量％であり、ここで重量％は、式（ＩＩ）の化合物を含むあらかじめ形成した前記水溶液の全重量を基準とする、請求項１９または２０に記載の水性コーティング組成物の使用。
【請求項２２】
紙基材の光学増白および着色のための、請求項１〜１８のいずれか１項に記載の水性コーティング組成物の使用であって、前記水性コーティング組成物はあらかじめ形成した水溶液として使用され、そして式（Ｉ）の化合物の水中での濃度が、好ましくは１〜８０重量％であり、ここで重量％は、式（Ｉ）の化合物を含むあらかじめ形成した前記水溶液の全重量を基準とし、そして、式（ＩＩ）の化合物の水中での濃度が、好ましくは０．００１〜３０重量％であり、ここで重量％は、式（ＩＩ）の化合物を含むあらかじめ形成した前記水溶液の全重量を基準とする、前記使用。
【請求項２３】
あらかじめ形成した前記水溶液において、水中での二次結合剤の濃度が１〜５０重量％であり、ここで重量％は、二次結合剤を含むあらかじめ形成した前記水溶液の全重量を基準とする、請求項１９〜２２のいずれか１項に記載の水性コーティング組成物の使用。
【発明の詳細な説明】
【技術分野】
【０００１】
本発明は、ジアミノスチルベンの誘導体である光学増白剤（optical brightener）と、陰影付け染料（shading dye）と、白色顔料（white pigment）と、一次結合剤とを含み、場合により二次結合剤を含む、高い白色度（whiteness）及び明度（brightness）を有するコーティングされた基材（substrate）を提供するために使用され得る水性コーティング組成物に関する。
【背景技術】
【０００２】
白色度と、その白色度によるコーティング紙の魅力は、コーティング組成物に光学増白剤と陰影付け染料を添加することによって改善できることがよく知られている。
【０００３】
しかし国際公開第０２１８７０５Ａ１号には、陰影付け染料を用いると白色度にはプラスの効果がある一方で、明度にはマイナスの影響があることが教示されている。この問題の解決法は追加の光学増白剤を添加することであり、国際公開第０２１８７０５Ａ１号で主張されている利点は、少なくとも１つの直接染料（例えばＣ．Ｉ．ダイレクト・バイオレット３５）と少なくとも１つの光学増白剤の混合物を使用することによって特徴付けられる。
【０００４】
高い白色度と明度を有するコーティング紙に関する要求を満たすため、より有効な陰影付け組成物が必要とされている。
【０００５】
驚くべきことに、我々は今回、白色度に対して大きなプラスの効果がある一方で、明度に対してはほとんど、または全く影響しない陰影付け染料を見いだすに至った。製紙業者が高レベルの白色度及び明度に達し得るために、当該陰影付け染料は、光学増白剤と、白色顔料と、一次結合剤と、場合により二次結合剤を含むコーティング組成物において使用され得る。
【０００６】
したがって本発明の目標は、ジアミノスチルベン誘導体の光学増白剤と、特定の陰影付け染料と、白色顔料と、一次結合剤とを含み、場合により二次結合剤を含む、水性コーティング組成物を提供することである。当該水性コーティング組成物により、本技術分野の技術常識として認識されている、陰影付け染料または顔料の使用によって特徴付けられる欠点（陰影付け染料では明度の低下、顔料では白色度の低下）を回避しつつ、白色度のレベルが向上する。
【発明の概要】
【０００７】
発明の説明
したがって本発明は、基材、好ましくは紙の光学増白及び陰影付けのための水性コーティング組成物であって、
（ａ）式（Ｉ）：
【化１】
0005973568.tif 000002
で表わされる少なくとも１つの光学増白剤
［式中、
当該光学増白剤上の陰電荷は、水素；アルカリ金属陽イオン；アルカリ土類金属陽イオン；アンモニウム；直鎖または分岐鎖のＣ１〜Ｃ４アルキル基によって一置換、または二置換、または三置換、または四置換されたアンモニウム；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；これら化合物の混合物、からなる群から選択される同一または異なる１または２以上の陽イオンからなる陽電荷によって相殺され、
Ｒ１とＲ１’は同一でも異なっていてもよく、それぞれ、水素、直鎖または分岐鎖のＣ１〜Ｃ４アルキル、直鎖または分岐鎖のＣ２〜Ｃ４ヒドロキシアルキル、ＣＨ２ＣＯ２−、ＣＨ２ＣＨ２ＣＯＮＨ２またはＣＨ２ＣＨ２ＣＮであり、
Ｒ２とＲ２’は同一でも異なっていてもよく、それぞれ、直鎖または分岐鎖のＣ１〜Ｃ４アルキル、直鎖または分岐鎖のＣ２〜Ｃ４ヒドロキシアルキル、ＣＨ２ＣＯ２−、ＣＨ（ＣＯ２−）ＣＨ２ＣＯ２−、ＣＨ（ＣＯ２−）ＣＨ２ＣＨ２ＣＯ２−、ＣＨ２ＣＨ２ＳＯ３−、ＣＨ２ＣＨ２ＣＯ２−、ＣＨ２ＣＨ（ＣＨ３）ＣＯ２−、ベンジルであり、あるいは、
Ｒ１とＲ２、および／またはＲ１’とＲ２’は、隣接した窒素原子と一緒になってモルホリン環を表わし、
ｐは１または２である］と、
（ｂ）式（ＩＩ）：
【化２】
0005973568.tif 000003
で表わされる少なくとも１つの陰影付け染料
［式中、
Ｒ３は、Ｈ、メチルまたはエチルを表わし、
Ｒ４は、パラメトキシフェニル、メチルまたはエチルを表わし、
Ｍは、水素；アルカリ金属陽イオン；アルカリ土類金属陽イオン；アンモニウム；直鎖または分岐鎖のＣ１〜Ｃ４アルキル基によって一置換、または二置換、または三置換、または四置換されたアンモニウム；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；あるいは前記化合物の混合物からなる群から選択される陽イオンを表わす］と、
（ｃ）少なくとも１つの白色顔料と、
（ｄ）少なくとも１つの一次結合剤と、
（ｅ）場合により１又は２以上の二次結合剤と、
（ｆ）水
を含む、前記水性コーティング組成物が提供される。
【発明を実施するための形態】
【０００８】
ｐが１である式（Ｉ）の化合物において、ＣＯ２−基は、好ましくは、フェニル環の２位または４位にある。
【０００９】
式（Ｉ）の好ましい化合物は、
光学増白剤上の陰電荷が、水素；アルカリ金属陽イオン；アルカリ土類金属陽イオン；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；あるいは前記化合物の混合物からなる群から選択される同一または異なる１または２以上の陽イオンからなる陽電荷によって相殺され、
Ｒ１とＲ１’が、同一でも異なっていてもよく、それぞれ、水素、直鎖または分岐鎖のＣ１〜Ｃ４アルキル、直鎖または分岐鎖のＣ２〜Ｃ４ヒドロキシアルキル、ＣＨ２ＣＯ２−、ＣＨ２ＣＨ２ＣＯＮＨ２またはＣＨ２ＣＨ２ＣＮであり、
Ｒ２とＲ２’が、同一でも異なっていてもよく、それぞれ、直鎖または分岐鎖のＣ１〜Ｃ４アルキル、直鎖または分岐鎖のＣ２〜Ｃ４ヒドロキシアルキル、ＣＨ２ＣＯ２−、ＣＨ（ＣＯ２−）ＣＨ２ＣＯ２−またはＣＨ２ＣＨ２ＳＯ３−であり、
ｐが１または２である、式（Ｉ）の化合物である。
【００１０】
式（Ｉ）のより好ましい化合物は、
光学増白剤上の陰電荷が、Ｌｉ＋；Ｎａ＋；Ｋ＋；Ｃａ２＋；Ｍｇ２＋；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；あるいは前記化合物の混合物からなる群から選択される同一または異なる１または２以上の陽イオンからなる陽電荷によって相殺され、
Ｒ１とＲ１’が、同一でも異なっていてもよく、それぞれ、水素、メチル、エチル、プロピル、α−メチルプロピル、β−メチルプロピル、β−ヒドロキシエチル、β−ヒドロキシプロピル、ＣＨ２ＣＯ２−、ＣＨ２ＣＨ２ＣＯＮＨ２またはＣＨ２ＣＨ２ＣＮであり、
Ｒ２とＲ２’が、同一でも異なっていてもよく、それぞれ、メチル、エチル、プロピル、α−メチルプロピル、β−メチルプロピル、β−ヒドロキシエチル、β−ヒドロキシプロピル、ＣＨ２ＣＯ２−、ＣＨ（ＣＯ２−）ＣＨ２ＣＯ２−またはＣＨ２ＣＨ２ＳＯ３−であり、
ｐが１または２である、式（Ｉ）の化合物である。
【００１１】
式（Ｉ）の特に好ましい化合物は、
光学増白剤上の陰電荷が、Ｎａ＋；Ｋ＋；トリエタノールアンモニウム；Ｎ−ヒドロキシエチル−Ｎ，Ｎ−ジメチルアンモニウム；Ｎ−ヒドロキシエチル−Ｎ，Ｎ−ジエチルアンモニウム；または前記化合物の混合物からなる群から選択される同一または異なる１または２以上の陽イオンからなる陽電荷によって相殺され、
Ｒ１とＲ１’が、同一でも異なっていてもよく、それぞれ、水素、メチル、エチル、プロピル、β−ヒドロキシエチル、β−ヒドロキシプロピル、ＣＨ２ＣＯ２−、ＣＨ２ＣＨ２ＣＯＮＨ２またはＣＨ２ＣＨ２ＣＮであり、
Ｒ２とＲ２’が、同一でも異なっていてもよく、それぞれ、エチル、プロピル、β−ヒドロキシエチル、β−ヒドロキシプロピル、ＣＨ２ＣＯ２−、ＣＨ（ＣＯ２−）ＣＨ２ＣＯ２−またはＣＨ２ＣＨ２ＳＯ３−であり、
ｐが１である、式（Ｉ）の化合物である。
【００１２】
式（Ｉ）の化合物は、典型的には０．０１〜５重量％の量で、好ましくは０．０５〜３重量％の範囲で使用される。なお重量％は、乾燥白色顔料の全重量を基準にしている。
【００１３】
式（ＩＩ）の好ましい化合物は、
Ｒ３が、Ｈ、メチルまたはエチルを表わし、
Ｒ４が、パラメトキシフェニル、メチルまたはエチルを表わし、
Ｍが、水素；アルカリ金属陽イオン；アルカリ土類金属陽イオン；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；あるいは前記化合物の混合物からなる群から選択される陽イオンを表わす、式（ＩＩ）の化合物である。
【００１４】
式（ＩＩ）のより好ましい化合物は、
Ｒ３が、メチルまたはエチルを表わし、
Ｒ４が、メチルまたはエチルを表わし、
Ｍが、Ｌｉ＋；Ｎａ＋；Ｋ＋；１／２Ｃａ２＋；１／２Ｍｇ２＋；直鎖または分岐鎖のＣ１〜Ｃ４ヒドロキシアルキル基によって一置換、または二置換、または三置換、または四置換されたアンモニウム；直鎖または分岐鎖のＣ１〜Ｃ４アルキル基と直鎖または分岐鎖のＣ１〜Ｃ４ヒドロキシアルキル基の混合物によって二置換、または三置換、または四置換されたアンモニウム；あるいは前記化合物の混合物からなる群から選択される陽イオンを表わす、式（ＩＩ）の化合物である。
【００１５】
式（ＩＩ）の特に好ましい化合物は、
Ｒ３が、メチルまたはエチルを表わし、
Ｒ４が、メチルまたはエチルを表わし、
Ｍが、Ｎａ＋；Ｋ＋；トリエタノールアンモニウム；Ｎ−ヒドロキシエチル−Ｎ，Ｎ−ジメチルアンモニウム；Ｎ−ヒドロキシエチル−Ｎ，Ｎ−ジエチルアンモニウム；または前記化合物の混合物からなる群から選択される陽イオンを表わす、式（ＩＩ）の化合物である。
【００１６】
式（ＩＩ）の化合物は、典型的には０．００００１〜０．０５重量％の量で、好ましくは０．００００５〜０．０２重量％の範囲で使用される。なお重量％は、乾燥白色顔料の全重量を基準にしている。
【００１７】
白色顔料を含まないコーティング組成物を製造することは可能だが、印刷用の最良の白色基材は、１０〜７０重量％の白色顔料、好ましくは４０〜６０重量％の白色顔料を含む不透明なコーティング組成物を用いて製造される。なお重量％は、コーティング組成物の全重量を基準にしている。このような白色顔料は一般に無機顔料であり、例えばケイ酸アルミニウム（中国粘土としても知られるカオリン）、炭酸カルシウム（チョーク）、二酸化チタン、水酸化アルミニウム、炭酸バリウム、硫酸バリウム、硫酸カルシウム（石膏）などが挙げられる。好ましくは、１０〜２０重量％の粘土と３０〜４０重量％のチョークの混合物が白色顔料として使用される。なお重量％は、コーティング組成物の全重量を基準にしている。
【００１８】
結合剤は、コーティング組成物を製造するために紙産業で一般に用いられている任意のものを使用でき、単一の結合剤で構成からなってもよいし、または、一次結合剤と二次結合剤の混合物からなってもよい。
【００１９】
単一の、または一次結合剤は、好ましくは合成ラテックスであり、典型的には、スチレン−ブタジエン、酢酸ビニル、スチレンアクリル、ビニルアクリルまたはエチレン酢酸ビニルポリマーである。好ましい一次結合剤はラテックス結合剤である。
【００２０】
単一の、または一次結合剤は、典型的には２〜２５重量％の範囲の量で、好ましくは４〜２０重量％で使用される。なお重量％は、白色顔料の全重量を基準にしている。
【００２１】
場合により使用され得る二次結合剤は、例えばデンプン、カルボキシメチルセルロース、カゼイン、ダイズポリマー、ポリビニルアルコール、またはこれらの任意の混合物であり得る。場合により使用され得る好ましい二次結合剤は、ポリビニルアルコール結合剤である。
【００２２】
コーティング組成物において二次結合剤として場合により使用され得るポリビニルアルコールは、好ましくは加水分解度が６０％以上であり、そしてブルックフィールド（Brookfield）粘度が２〜８０ｍＰａ．ｓである（２０℃の４％水溶液）。より好ましくは、ポリビニルアルコールは、加水分解度が８０％以上であり、ブルックフィールド粘度が２〜４０ｍＰａ．ｓである（２０℃の４％水溶液）。
【００２３】
場合により使用されるとき、二次結合剤は、典型的には０．１〜２０重量％、好ましくは０．２〜８重量％、より好ましくは０．３〜６重量％の範囲の量で使用される。なお重量％は、白色顔料の全重量を基準にしている。
【００２４】
コーティング組成物のｐＨ値は、典型的には５〜１３の範囲であり、好ましくは６〜１１の範囲であり、より好ましくは７〜１０の範囲である。コーティング組成物のｐＨを調節する必要があるとき、酸または塩基を使用できる。使用可能な酸の例として、塩酸、硫酸、ギ酸、酢酸などがあるが、これらに限定されない。使用可能な塩基の例として、アルカリ金属の水酸化物または炭酸塩、アルカリ土類金属の水酸化物または炭酸塩、アンモニア、アミンなどがあるが、これらに限定されない。
【００２５】
１又は２以上の式（Ｉ）の化合物と、１又は２以上の式（ＩＩ）の化合物と、１又は２以上の白色顔料と、１又は２以上の結合剤と、場合により１又は２以上の二次結合剤と、水に加え、コーティング組成物は、式（Ｉ）の化合物と式（ＩＩ）の化合物の調製中に形成される副生成物や、紙に対する一般的な他の添加剤を含んでいてもよい。そのような添加剤の例は、例えば、凍結防止剤、分散剤、合成または天然の増粘剤、担体（例えばポリエチレングリコール）、消泡剤、蝋エマルジョン、染料、無機塩、可溶化助剤、保存剤、錯化剤、殺菌剤、架橋剤、顔料、特殊な樹脂などである。
【００２６】
コーティング組成物は、１又は２以上の結合剤と、場合により１又は２以上の二次結合剤と、１又は２以上の白色顔料を含むあらかじめ形成した水性分散液に、１又は２以上の式（Ｉ）の化合物と１又は２以上の式（ＩＩ）の化合物を添加することによって調製できる。
【００２７】
１又は２以上の結合剤と、場合により１又は２以上の二次結合剤と、１又は２以上の白色顔料を含むあらかじめ形成した水性分散液に対し、１又は２以上の式（Ｉ）の化合物と１又は２以上の式（ＩＩ）の化合物は、どのような順番で添加してもよいし、同時に添加してもよい。
【００２８】
１又は２以上の式（Ｉ）の化合物と、１又は２以上の式（ＩＩ）の化合物と、場合により１又は２以上の二次結合剤は、１又は２以上の白色顔料を含むあらかじめ形成した水性分散液に対し、固体として添加してもよいし、あらかじめ形成した水溶液として添加してもよい。
【００２９】
本発明は、紙基材の光学増白と着色（tinting）のための方法であって、少なくとも１つの光学増白剤と、少なくとも１つの特定の陰影付け染料と、少なくとも１つの白色顔料と、少なくとも１つの結合剤と、場合により少なくとも１つの二次結合剤を含む水性コーティング組成物が使用されることを特徴とする前記方法をさらに提供する。
【００３０】
あらかじめ形成した水溶液として用いるときには、水中での式（Ｉ）の化合物の濃度は、好ましくは１〜８０重量％であり、より好ましくは２〜５０重量％であり、さらにより好ましくは１０〜３０重量％である。なお重量％は、式（Ｉ）の化合物を含むあらかじめ形成した水溶液の全重量を基準にしている。
【００３１】
あらかじめ形成した水溶液として用いるときには、水中での式（ＩＩ）の化合物の濃度は、好ましくは０．００１〜３０重量％であり、より好ましくは０．０１〜２５重量％であり、さらにより好ましくは０．０２〜２０重量％である。なお重量％は、式（ＩＩ）の化合物を含むあらかじめ形成した水溶液の全重量を基準にしている。
【００３２】
あらかじめ形成した水溶液として用いるときには、水中での二次結合剤の濃度は、好ましくは１〜５０重量％であり、より好ましくは２〜４０重量％であり、さらにより好ましくは５〜３０重量％である。なお重量％は、二次結合剤を含むあらかじめ形成した水溶液の全重量を基準にしている。
【００３３】
以下の実施例において本発明をより詳細に示す。本明細書では、特に断わらない限り、“部”は“重量部”を意味し、“％”は“重量％”を意味する。
【実施例】
【００３４】
調製例１
０．２１０モル／ｋｇの式（１）の化合物（国際公開第２０１１／０３３０６４−Ａ２号の実施例１に従って合成したが、最終溶液を限外濾過して塩を除去し、式（１）の化合物を０．２１０モル／ｋｇの濃度にした点だけが異なっている）を含むあらかじめ形成した水性混合物８４３部を室温で効果的に撹拌している中に１５７部の水をゆっくりと添加することによって水溶液（Ｓ１）を調製する。得られた混合物を室温で１時間にわたって撹拌すると、０．１７７モル／ｋｇの式（１）の化合物を含む水溶液（Ｓ１）が１０００部得られる。得られた水溶液（Ｓ１）は、ｐＨが８．０〜９．０の範囲である。
【００３５】
【化３】
0005973568.tif 000004
【００３６】
調製例１ａ
０．２１０モル／ｋｇの式（１）の化合物（国際公開第２０１１／０３３０６４−Ａ２号の実施例１に従って合成したが、最終溶液を限外濾過して塩を除去し、式（１）の化合物を０．２１０モル／ｋｇの濃度にした点だけが異なっている）を含むあらかじめ形成した水性混合物８４３部を室温で効果的に撹拌している中に、２部の式（ａ）の化合物と１５５部の水をゆっくりと添加することによって水溶液（Ｓ１ａ）を調製する。得られた混合物を室温で１時間にわたって撹拌すると、０．２重量％の式（ａ）の化合物（重量％は、最終水溶液（Ｓ１ａ）の全重量が基準）と０．１７７モル／ｋｇの式（１）の化合物を含む水溶液（Ｓ１ａ）が１０００部得られる。得られた水溶液（Ｓ１ａ）は、ｐＨが８．０〜９．０の範囲である。
【００３７】
【化４】
0005973568.tif 000005
【００３８】
調製例１ｂ
０．２１０モル／ｋｇの式（１）の化合物（国際公開第２０１１／０３３０６４−Ａ２号の実施例１に従って合成したが、最終溶液を限外濾過して塩を除去し、式（１）の化合物を０．２１０モル／ｋｇの濃度にした点だけが異なっている）を含むあらかじめ形成した水性混合物８４３部を室温で効果的に撹拌している中に、２部の式（ｂ）の化合物と１５５部の水をゆっくりと添加することによって水溶液（Ｓ１ｂ）を調製する。得られた混合物を室温で１時間にわたって撹拌すると、０．２重量％の式（ｂ）の化合物（重量％は、最終水溶液（Ｓ１ｂ）の全重量が基準）と０．１７７モル／ｋｇの式（１）の化合物を含む水溶液（Ｓ１ｂ）が１０００部得られる。得られた水溶液（Ｓ１ｂ）は、ｐＨが８．０〜９．０の範囲である。
【００３９】
【化５】
0005973568.tif 000006
【００４０】
比較例１ｃ
０．２１０モル／ｋｇの式（１）の化合物（国際公開第２０１１／０３３０６４−Ａ２号の実施例１に従って合成したが、最終溶液を限外濾過して塩を除去し、式（１）の化合物を０．２１０モル／ｋｇの濃度にした点だけが異なっている）を含むあらかじめ形成した水性混合物８４３部を室温で効果的に撹拌している中に、１１重量％のＣ．Ｉ，ダイレクト・バイオレット３５（重量％は、あらかじめ形成したＣ．Ｉ，ダイレクト・バイオレット３５水溶液の全重量が基準）と１３８．８部の水を含む１８．２部のあらかじめ形成した水溶液をゆっくりと添加することによって水溶液（Ｓ１ｃ）を調製する。得られた混合物を室温で１時間にわたって撹拌すると、０．２重量％のＣ．Ｉ，ダイレクト・バイオレット３５（重量％は、最終水溶液（Ｓ１ｃ）の全重量が基準）と０．１７７モル／ｋｇの式（１）の化合物を含む水溶液（Ｓ１ｃ）が１０００部得られる。得られた水溶液（Ｓ１ｃ）は、ｐＨが８．０〜９．０の範囲である。
【００４１】
塗布例１
７０部のチョーク（ＯＭＹＡ社から商品名Ｈｙｄｒｏｃａｒｂ  ９０で市販されているもの）と、３０部の粘土（ＩＭＥＲＹＳ社からカオリンＳＰＳの商品名で市販されているもの）と、４２．８部の水と、０．６部の分散剤（ＢＡＳＦ社からＰｏｌｙｓａｔｚ  Ｓの商品名で市販されているポリアクリル酸のナトリウム塩）と、２０部の５０％ラテックス（Ｄｏｗ社からＤＬ９２１の商品名で市販されているスチレン−ブタジエン・コポリマー）と、加水分解度が９８〜９９％でブルックフィールド粘度が４．０〜５．０ｍＰａ秒（２０℃の４％水溶液）の０．８部のポリビニルアルコールを含むコーティング組成物を調製する。水を添加してこのコーティング組成物の固体含有量を約６５％に調節し、水酸化ナトリウムを用いてｐＨを８〜９に調節する。
【００４２】
調製例１、１ａ、１ｂと比較例１ｃで調製した水溶液（Ｓ１）、（Ｓ１ａ）、（Ｓ１ｂ）、（Ｓ１ｃ）のそれぞれを、撹拌しているコーティング組成物に添加して濃度の範囲を０〜２重量％にする（乾燥した固体を基準にして式（１）の化合物が０〜０．４重量％）。なお重量％は、乾燥顔料の全重量が基準である。
【００４３】
次に、ワイヤー巻き付けバー式自動塗布装置を標準的な速度設定、バーへの標準的な負荷にして用い、このコーティング組成物を、中性サイズ剤で処理した市販の７５ｇｓｍの白色紙ベース・シートに塗布する。次にコーティングされた紙を熱い空気流の中で５分間乾燥させる。その後、紙のコンディショニングを実施し、較正されたＥｌｒｅｐｈｏ分光測光器でＣＩＥ白色度と明度を測定する。結果をそれぞれ表１ａと表１ｂに示す。当該結果は、陰影付け染料の使用によって特徴付けられる欠点（明度の低下）を回避しつつ、白色度が有意に改善されることを明確に示す。
【００４４】
【表１】
0005973568.tif 000007
【００４５】
【表２】
0005973568.tif 000008
【００４６】
調製例２
０．２１０モル／ｋｇの式（２）の化合物（国際公開第２０１１／０３３０６４−Ａ２号の実施例１に従って合成したが、ジエタノールアミンの代わりにイミノ二酢酸を使用し、式（２）の化合物を０．２１０モル／ｋｇの濃度にした点だけが異なっている）を含むあらかじめ形成した水性混合物８４３部を室温で効果的に撹拌している中に１５７部の水をゆっくりと添加することによって水溶液（Ｓ２）を調製する。得られた混合物を室温で１時間にわたって撹拌すると、０．１７７モル／ｋｇの式（２）の化合物を含む水溶液（Ｓ２）が１０００部得られる。得られた水溶液（Ｓ２）は、ｐＨが８．０〜９．０の範囲である。
【００４７】
【化６】
0005973568.tif 000009
【００４８】
調製例２ａ
０．２１０モル／ｋｇの式（２）の化合物（国際公開第２０１１／０３３０６４−Ａ２号の実施例１に従って合成したが、ジエタノールアミンの代わりにイミノ二酢酸を使用し、式（２）の化合物を０．２１０モル／ｋｇの濃度にした点だけが異なっている）を含むあらかじめ形成した水性混合物８４３部を室温で効果的に撹拌している中に、２部の式（ａ）の化合物と１５５部の水をゆっくりと添加することによって水溶液（Ｓ２ａ）を調製する。得られた混合物を室温で１時間にわたって撹拌すると、０．２重量％の式（ａ）の化合物（重量％は、最終水溶液（Ｓ２ａ）の全重量が基準）と０．１７７モル／ｋｇの式（２）の化合物を含む水溶液（Ｓ２ａ）が１０００部得られる。得られた水溶液（Ｓ２ａ）は、ｐＨが８．０〜９．０の範囲である。
【００４９】
調製例２ｂ
０．２１０モル／ｋｇの式（２）の化合物（国際公開第２０１１／０３３０６４−Ａ２号の実施例１に従って合成したが、ジエタノールアミンの代わりにイミノ二酢酸を使用し、式（２）の化合物を０．２１０モル／ｋｇの濃度にした点だけが異なっている）を含むあらかじめ形成した水性混合物８４３部を室温で効果的に撹拌している中に、２部の式（ｂ）の化合物と１５５部の水をゆっくりと添加することによって水溶液（Ｓ２ｂ）を調製する。得られた混合物を室温で１時間にわたって撹拌すると、０．２重量％の式（ｂ）の化合物（重量％は、最終水溶液（Ｓ２ｂ）の全重量が基準）と０．１７７モル／ｋｇの式（２）の化合物を含む水溶液（Ｓ２ｂ）が１０００部得られる。得られた水溶液（Ｓ２ｂ）は、ｐＨが８．０〜９．０の範囲である。
【００５０】
比較例２ｃ
０．２１０モル／ｋｇの式（２）の化合物（国際公開第２０１１／０３３０６４−Ａ２号の実施例１に従って合成したが、ジエタノールアミンの代わりにイミノ二酢酸を使用し、式（２）の化合物を０．２１０モル／ｋｇの濃度にした点だけが異なっている）を含むあらかじめ形成した水性混合物８４３部を室温で効果的に撹拌している中に、１１重量％のＣ．Ｉ，ダイレクト・バイオレット３５（重量％は、あらかじめ形成したＣ．Ｉ，ダイレクト・バイオレット３５水溶液の全重量が基準）と１３８．８部の水を含む１８．２部のあらかじめ形成した水溶液をゆっくりと添加することによって水溶液（Ｓ２ｃ）を調製する。得られた混合物を室温で１時間にわたって撹拌すると、０．２重量％のＣ．Ｉ，ダイレクト・バイオレット３５（重量％は、最終水溶液（Ｓ２ｃ）の全重量が基準）と０．１７７モル／ｋｇの式（２）の化合物を含む水溶液（Ｓ２ｃ）が１０００部得られる。得られた水溶液（Ｓ２ｃ）は、ｐＨが８．０〜９．０の範囲である。
【００５１】
塗布例２
７０部のチョーク（ＯＭＹＡ社から商品名Ｈｙｄｒｏｃａｒｂ  ９０で市販されているもの）と、３０部の粘土（ＩＭＥＲＹＳ社からカオリンＳＰＳの商品名で市販されているもの）と、４２．８部の水と、０．６部の分散剤（ＢＡＳＦ社からＰｏｌｙｓａｔｚ  Ｓの商品名で市販されているポリアクリル酸のナトリウム塩）と、２０部の５０％ラテックス（Ｄｏｗ社からＤＬ９２１の商品名で市販されているスチレン−ブタジエン・コポリマー）と、加水分解度が９８〜９９％でブルックフィールド粘度が４．０〜５．０ｍＰａ秒（２０℃の４％水溶液）の０．８部のポリビニルアルコールを含むコーティング組成物を調製する。水を添加してこのコーティング組成物の固体含有量を約６５％に調節し、水酸化ナトリウムを用いてｐＨを８〜９に調節する。
【００５２】
調製例２、２ａ、２ｂと比較例２ｃで調製した水溶液（Ｓ２）、（Ｓ２ａ）、（Ｓ２ｂ）、（Ｓ２ｃ）のそれぞれを、撹拌しているコーティング組成物に添加して濃度の範囲を０〜２重量％にする（乾燥した固体を基準にして式（２）の化合物が０〜０．４重量％）。なお重量％は、乾燥顔料の全重量が基準である。
【００５３】
次に、ワイヤー巻き付けバー式自動塗布装置を標準的な速度設定、バーへの標準的な負荷にして用い、このコーティング組成物を、中性サイズ剤で処理した市販の７５ｇｓｍの白色紙ベース・シートに塗布する。次にコーティングされた紙を熱い空気流の中で５分間乾燥させる。その後、紙のコンディショニングを実施し、較正されたＥｌｒｅｐｈｏ分光測光器でＣＩＥ白色度と明度を測定する。結果をそれぞれ表２ａと表２ｂに示す。当該結果は、陰影付け染料の使用によって特徴付けられる欠点（明度の低下）を回避しつつ、白色度が有意に改善されることを明確に示す。
【００５４】
【表３】
0005973568.tif 000010
【００５５】
【表４】
0005973568.tif 000011
【００５６】
調製例３
０．１５７モル／ｋｇの式（３）の化合物（国際公開第２０１１／０３３０６４−Ａ２号の実施例１に従って合成したが、ジエタノールアミンの代わりにアスパラギン酸を使用し、式（３）の化合物を０．１５７モル／ｋｇの濃度にした点だけが異なっている）を含むあらかじめ形成した水性混合物７７７．８部を室温で効果的に撹拌している中に２２２．２部の水をゆっくりと添加することによって水溶液（Ｓ３）を調製する。得られた混合物を室温で１時間にわたって撹拌すると、０．１２２モル／ｋｇの式（３）の化合物を含む水溶液（Ｓ３）が１０００部得られる。得られた水溶液（Ｓ３）は、ｐＨが８．０〜９．０の範囲である。
【００５７】
【化７】
0005973568.tif 000012
【００５８】
調製例３ａ
０．１５７モル／ｋｇの式（３）の化合物（国際公開第２０１１／０３３０６４−Ａ２号の実施例１に従って合成したが、ジエタノールアミンの代わりにアスパラギン酸を使用し、式（３）の化合物を０．１５７モル／ｋｇの濃度にした点だけが異なっている）を含むあらかじめ形成した水性混合物７７７．８部を室温で効果的に撹拌している中に、２部の式（ａ）の化合物と２２２．２部の水をゆっくりと添加することによって水溶液（Ｓ３ａ）を調製する。得られた混合物を室温で１時間にわたって撹拌すると、０．２重量％の式（ａ）の化合物（重量％は、最終水溶液（Ｓ３ａ）の全重量が基準）と０．１２２モル／ｋｇの式（３）の化合物を含む水溶液（Ｓ３ａ）が１０００部得られる。得られた水溶液（Ｓ３ａ）は、ｐＨが８．０〜９．０の範囲である。
【００５９】
調製例３ｂ
０．１５７モル／ｋｇの式（３）の化合物（国際公開第２０１１／０３３０６４−Ａ２号の実施例１に従って合成したが、ジエタノールアミンの代わりにアスパラギン酸を使用し、式（３）の化合物を０．１５７モル／ｋｇの濃度にした点だけが異なっている）を含むあらかじめ形成した水性混合物７７７．８部を室温で効果的に撹拌している中に、２部の式（ｂ）の化合物と２２０．２部の水をゆっくりと添加することによって水溶液（Ｓ３ｂ）を調製する。得られた混合物を室温で１時間にわたって撹拌すると、０．２重量％の式（ｂ）の化合物（重量％は、最終水溶液（Ｓ３ｂ）の全重量が基準）と０．１２２モル／ｋｇの式（３）の化合物を含む水溶液（Ｓ３ｂ）が１０００部得られる。得られた水溶液（Ｓ３ｂ）は、ｐＨが８．０〜９．０の範囲である。
【００６０】
比較例３ｃ
０．１５７モル／ｋｇの式（３）の化合物（国際公開第２０１１／０３３０６４−Ａ２号の実施例１に従って合成したが、ジエタノールアミンの代わりにアスパラギン酸を使用し、式（３）の化合物を０．１５７モル／ｋｇの濃度にした点だけが異なっている）を含むあらかじめ形成した水性混合物７７７．８部を室温で効果的に撹拌している中に、１１重量％のＣ．Ｉ，ダイレクト・バイオレット３５（重量％は、あらかじめ形成したＣ．Ｉ，ダイレクト・バイオレット３５水溶液の全重量が基準）と２０４．０部の水を含む１８．２部のあらかじめ形成した水溶液をゆっくりと添加することによって水溶液（Ｓ３ｃ）を調製する。得られた混合物を室温で１時間にわたって撹拌すると、０．２重量％のＣ．Ｉ，ダイレクト・バイオレット３５（重量％は、最終水溶液（Ｓ３ｃ）の全重量が基準）と０．１２２モル／ｋｇの式（３）の化合物を含む水溶液（Ｓ３ｃ）が１０００部得られる。得られた水溶液（Ｓ３ｃ）は、ｐＨが８．０〜９．０の範囲である。
【００６１】
塗布例３
７０部のチョーク（ＯＭＹＡ社から商品名Ｈｙｄｒｏｃａｒｂ  ９０で市販されているもの）と、３０部の粘土（ＩＭＥＲＹＳ社からカオリンＳＰＳの商品名で市販されているもの）と、４２．８部の水と、０．６部の分散剤（ＢＡＳＦ社からＰｏｌｙｓａｔｚ  Ｓの商品名で市販されているポリアクリル酸のナトリウム塩）と、２０部の５０％ラテックス（Ｄｏｗ社からＤＬ９２１の商品名で市販されているスチレン−ブタジエン・コポリマー）と、加水分解度が９８〜９９％でブルックフィールド粘度が４．０〜５．０ｍＰａ秒（２０℃の４％水溶液）の０．８部のポリビニルアルコールを含むコーティング組成物を調製する。水を添加してこのコーティング組成物の固体含有量を約６５％に調節し、水酸化ナトリウムを用いてｐＨを８〜９に調節する。
【００６２】
調製例３、３ａ、３ｂと比較例３ｃで調製した水溶液（Ｓ３）、（Ｓ３ａ）、（Ｓ３ｂ）、（Ｓ３ｃ）のそれぞれを、撹拌しているコーティング組成物に添加して濃度の範囲を０〜２重量％にする（乾燥した固体を基準にして式（３）の化合物が０〜０．４重量％）。なお重量％は、乾燥顔料の全重量が基準である。
【００６３】
次に、ワイヤー巻き付けバー式自動塗布装置を標準的な速度設定、バーへの標準的な負荷にして用い、このコーティング組成物を、中性サイズ剤で処理した市販の７５ｇｓｍの白色紙ベース・シートに塗布する。次にコーティングされた紙を熱い空気流の中で５分間乾燥させる。その後、紙のコンディショニングを実施し、較正されたＥｌｒｅｐｈｏ分光測光器でＣＩＥ白色度と明度を測定する。結果をそれぞれ表３ａと表３ｂに示す。当該結果は、陰影付け染料の使用によって特徴付けられる欠点（明度の低下）を回避しつつ、白色度が有意に改善されることを明確に示す。
【００６４】
【表５】
0005973568.tif 000013
【００６５】
【表６】
0005973568.tif 000014
【００６６】
調製例４
０．１５７モル／ｋｇの式（４）の化合物（国際公開第２０１１／０３３０６４−Ａ２号の実施例１に従って合成したが、ジエタノールアミンの代わりにジイソプロパノールアミンを使用し、式（４）の化合物を０．１５７モル／ｋｇの濃度にした点だけが異なっている）を含むあらかじめ形成した水性混合物７７７．８部を室温で効果的に撹拌している中に２２２．２部の水をゆっくりと添加することによって水溶液（Ｓ４）を調製する。得られた混合物を室温で１時間にわたって撹拌すると、０．１２２モル／ｋｇの式（４）の化合物を含む水溶液（Ｓ４）が１０００部得られる。得られた水溶液（Ｓ４）は、ｐＨが８．０〜９．０の範囲である。
【００６７】
【化８】
0005973568.tif 000015
【００６８】
調製例４ａ
０．１５７モル／ｋｇの式（４）の化合物（国際公開第２０１１／０３３０６４−Ａ２号の実施例１に従って合成したが、ジエタノールアミンの代わりにジイソプロパノールアミンを使用し、式（４）の化合物を０．１５７モル／ｋｇの濃度にした点だけが異なっている）を含むあらかじめ形成した水性混合物７７７．８部を室温で効果的に撹拌している中に、２部の式（ａ）の化合物と２２０．２部の水をゆっくりと添加することによって水溶液（Ｓ４ａ）を調製する。得られた混合物を室温で１時間にわたって撹拌すると、０．２重量％の式（ａ）の化合物（重量％は、最終水溶液（Ｓ４ａ）の全重量が基準）と０．１２２モル／ｋｇの式（４）の化合物を含む水溶液（Ｓ４ａ）が１０００部得られる。得られた水溶液（Ｓ４ａ）は、ｐＨが８．０〜９．０の範囲である。
【００６９】
調製例４ｂ
０．１５７モル／ｋｇの式（４）の化合物（国際公開第２０１１／０３３０６４−Ａ２号の実施例１に従って合成したが、ジエタノールアミンの代わりにジイソプロパノールアミンを使用し、式（４）の化合物を０．１５７モル／ｋｇの濃度にした点だけが異なっている）を含むあらかじめ形成した水性混合物７７７．８部を室温で効果的に撹拌している中に、２部の式（ｂ）の化合物と２２０．２部の水をゆっくりと添加することによって水溶液（Ｓ４ｂ）を調製する。得られた混合物を室温で１時間にわたって撹拌すると、０．２重量％の式（ｂ）の化合物（重量％は、最終水溶液（Ｓ４ｂ）の全重量が基準）と０．１２２モル／ｋｇの式（４）の化合物を含む水溶液（Ｓ４ｂ）が１０００部得られる。得られた水溶液（Ｓ４ｂ）は、ｐＨが８．０〜９．０の範囲である。
【００７０】
比較例４ｃ
【００７１】
０．１５７モル／ｋｇの式（４）の化合物（国際公開第２０１１／０３３０６４−Ａ２号の実施例１に従って合成したが、ジエタノールアミンの代わりにジイソプロパノールアミンを使用し、式（４）の化合物を０．１５７モル／ｋｇの濃度にした点だけが異なっている）を含むあらかじめ形成した水性混合物７７７．８部を室温で効果的に撹拌している中に、１１重量％のＣ．Ｉ，ダイレクト・バイオレット３５（重量％は、あらかじめ形成したＣ．Ｉ，ダイレクト・バイオレット３５水溶液の全重量が基準）と２０４．０部の水を含む１８．２部のあらかじめ形成した水溶液をゆっくりと添加することによって水溶液（Ｓ４ｃ）を調製する。得られた混合物を室温で１時間にわたって撹拌すると、０．２重量％のＣ．Ｉ，ダイレクト・バイオレット３５（重量％は、最終水溶液（Ｓ４ｃ）の全重量が基準）と０．１２２モル／ｋｇの式（４）の化合物を含む水溶液（Ｓ４ｃ）が１０００部得られる。得られた水溶液（Ｓ４ｃ）は、ｐＨが８．０〜９．０の範囲である。
【００７２】
塗布例４
７０部のチョーク（ＯＭＹＡ社から商品名Ｈｙｄｒｏｃａｒｂ  ９０で市販されているもの）と、３０部の粘土（ＩＭＥＲＹＳ社からカオリンＳＰＳの商品名で市販されているもの）と、４２．８部の水と、０．６部の分散剤（ＢＡＳＦ社からＰｏｌｙｓａｔｚ  Ｓの商品名で市販されているポリアクリル酸のナトリウム塩）と、２０部の５０％ラテックス（Ｄｏｗ社からＤＬ９２１の商品名で市販されているスチレン−ブタジエン・コポリマー）と、加水分解度が９８〜９９％でブルックフィールド粘度が４．０〜５．０ｍＰａ秒（２０℃の４％水溶液）の０．８部のポリビニルアルコールを含むコーティング組成物を調製する。水を添加してこのコーティング組成物の固体含有量を約６５％に調節し、水酸化ナトリウムを用いてｐＨを８〜９に調節する。
【００７３】
調製例４、４ａ、４ｂと比較例４ｃで調製した水溶液（Ｓ４）、（Ｓ４ａ）、（Ｓ４ｂ）、（Ｓ４ｃ）のそれぞれを、撹拌しているコーティング組成物に添加して濃度の範囲を０〜２重量％にする（乾燥した固体を基準にして式（４）の化合物が０〜０．４重量％）。なお重量％は、乾燥顔料の全重量が基準である。
【００７４】
次に、ワイヤー巻き付けバー式自動塗布装置を標準的な速度設定、バーへの標準的な負荷にして用い、このコーティング組成物を中性サイズ剤で処理した市販の７５ｇｓｍの白色紙ベース・シートに塗布する。次にコーティングされた紙を熱い空気流の中で５分間乾燥させる。その後、紙のコンディショニングを実施し、較正されたＥｌｒｅｐｈｏ分光測光器でＣＩＥ白色度と明度を測定する。結果をそれぞれ表１ａと表１ｂに示す。当該結果は、陰影付け染料の使用によって特徴付けられる欠点（明度の低下）を回避しつつ、白色度が有意に改善されることを明確に示す。
【００７５】
【表７】
0005973568.tif 000016
【００７６】
【表８】
0005973568.tif 000017